(57)【要約】  顔料と、顔料表面に被覆されている無機酸化物ナノ粒子と、を含み、ＤＢＰ吸油量が１５０〜２５０ｍｌ/１００ｇ、粒子径が０.０１〜１μｍ、ｐＨ値が４.５〜１０である放射線硬化型グラビア印刷インクに用いられる変性顔料。【特許請求の範囲】
【請求項１】
放射線硬化型グラビア印刷インクに用いられる変性顔料であって、
顔料と、顔料表面に被覆されている無機酸化物ナノ粒子と、を含み、ＤＢＰ吸油量が１５０〜２５０ｍｌ/１００ｇ、粒子径が０.０１〜１μｍ、ｐＨ値が４.５〜１０である、ことを特徴とする変性顔料。
【請求項２】
前記無機酸化物は、シリカ、チタニア、酸化鉄、アルミナから選ばれる少なくとも１種である、ことを特徴とする請求項１に記載の変性顔料。
【請求項３】
ＤＢＰ吸油量は２００〜２５０ｍｌ/１００ｇ、好ましくは２１５〜２３５ｍｌ/１００ｇであり、粒子径は０.１〜０.８μｍ、好ましくは０.４５〜０.６５μｍである、ことを特徴とする請求項１に記載の変性顔料。
【請求項４】
ｐＨ値は５〜９、好ましくは５.５〜８である、ことを特徴とする請求項１に記載の変性顔料。
【請求項５】
前記顔料は、有機顔料又は無機顔料であり、好ましくは、前記有機顔料は、アゾ染料、チオインディゴ染料、インダントロン染料、イソインダントロン染料、アントアントロン染料、アントラキノン染料、イソビオラントロン染料、トリフェンジオキサジン染料、キナクリドン染料及びフタロシアニン染料から選ばれるいずれか１種であり、好ましくは、前記無機顔料は、カーボン・ブラック、チタニア、シリカ、アルミナ、酸化鉄及び硫化物から選ばれるいずれか１種である、ことを特徴とする請求項１〜４のいずれか１項に記載の変性顔料。
【請求項６】
請求項１〜５のいずれか１項に記載の変性顔料の放射線硬化型インク組成物への応用。
【請求項７】
前記放射線硬化型インク組成物はグラビア印刷インクとして使用される、ことを特徴とする請求項６に記載の応用。
【請求項８】
請求項１〜５のいずれか１項に記載の変性顔料を含む放射線硬化型グラビア印刷インク。
【請求項９】
顔料を含む放射線硬化型グラビア印刷インクであって、
前記顔料は請求項１〜５のいずれか１項に記載の変性顔料である、ことを特徴とする放射線硬化型グラビア印刷インク。
【請求項１０】
カチオン重合性化合物とカチオン性光開始剤をさらに含む、ことを特徴とする請求項８又は９に記載の放射線硬化型グラビア印刷インク。
【請求項１１】
前記カチオン重合性化合物は、オキセタン系化合物とエポキシ系化合物を含み、好ましくは、前記カチオン重合性化合物は、オキセタン系化合物とエポキシ系化合物から構成される、ことを特徴とする請求項１０に記載の放射線硬化型グラビア印刷インク。
【請求項１２】
前記エポキシ系化合物は、脂環式エポキシ化合物、好ましくは、エポキシシクロヘキシル基を有するエポキシ化合物である、ことを特徴とする請求項１１に記載の放射線硬化型グラビア印刷インク。
【請求項１３】
前記オキセタン系化合物とエポキシ系化合物との質量比が２〜５：１、好ましくは、２〜４：１である、ことを特徴とする請求項１１又は１２に記載の放射線硬化型グラビア印刷インク。
【請求項１４】
前記カチオン性光開始剤は、ヨードニウム塩、スルホニウム塩、アリールフェロセン塩から選ばれる１種又は２種以上の組み合わせである、ことを特徴とする請求項１０に記載の放射線硬化型グラビア印刷インク。
【請求項１５】
前記変性顔料２〜２０重量％、好ましくは５〜１５重量％と、
前記カチオン重合性化合物４０〜９０重量％、好ましくは４５〜８０重量％、より好ましくは６０〜８０重量％と、
前記カチオン性光開始剤１〜２５重量％、好ましくは３〜２０重量％、より好ましくは５〜１５重量％と、
フィラー０〜３０重量％、好ましくは０〜２０重量％と、
増感剤０〜５重量％、好ましくは０〜２重量％と、を含む、ことを特徴とする請求項１０〜１４のいずれか１項に記載の放射線硬化型グラビア印刷インク。
【請求項１６】
前記フィラーをさらに含む、ことを特徴とする請求項１５に記載の放射線硬化型グラビア印刷インク。
【請求項１７】
前記増感剤をさらに含み、好ましくは、前記増感剤がアントラセン系増感剤である、ことを特徴とする請求項１５に記載の放射線硬化型グラビア印刷インク。
【請求項１８】
請求項８〜１７のいずれか１項に記載の放射線硬化型グラビア印刷インクの紙、プラスチック、フィルムへの応用。
【発明の詳細な説明】
【技術分野】
【０００１】
本発明は、放射線硬化、顔料及びインクの技術分野に属し、具体的には、放射線硬化型グラビア印刷インクに用いられる変性顔料及びその応用に関する。
【背景技術】
【０００２】
グラビア印刷インクは、グラビア印刷液体インクとしても知られている着色コロイド分散系であり、適切な印刷方式で基材上に塗布されて、文字、パターンやさまざまな色を基材に付与することができる。
【０００３】
グラビア印刷インクは、ほとんどが揮発性溶剤型インクであり、顔料、固形樹脂、揮発性溶剤、フィラー及び添加剤から構成される。環境保全及び省エネ意識の向上に伴い、水系インク、光硬化型インク、電子線硬化型インクなど、比較的「環境配慮型」インクは徐々に発展を遂げて、溶剤インクの代替品として使用されてきた。たとえば、出願番号200580017917.1、201510267026.7、201510994588.1の中国特許出願、公開番号US2009/0136759Aの米国特許出願では、揮発性溶剤不含のエネルギー硬化型グラビア印刷インクが開示されている。しかしながら、これら従来技術では、ほとんど彫刻版のドラム上のインクの拭き落としやすさ、印刷物の外観性、付着堅牢度、耐磨耗性、耐候性などを重点としているが、インクの保存安定性、生産効率の向上手法についての記載が少なく、効果的な解決策もなかった。
【０００４】
顔料は、グラビア印刷インクの重要な成分であり、極めて小さな粒子でインク成膜物に分散されており、主として着色や隠蔽の役割を果たす。顔料は、インクへの添加量が大きいため、インクの保存安定性、粘度、硬化速度や印刷性能へ大きな影響を及ぼす。
【発明の概要】
【発明が解決しようとする課題】
【０００５】
本発明の主な目的は、従来技術における顔料含有インクの保存安定性が悪いという問題を解決するために、放射線硬化型グラビア印刷インクに用いられる変性顔料及びその応用を提供することである。
【課題を解決するための手段】
【０００６】
上記目的を達成させるために、本発明の一態様によれば、放射線硬化型グラビア印刷インクに用いられる変性顔料であって、顔料と、顔料表面に被覆されている無機酸化物ナノ粒子と、を含み、ＤＢＰ吸油量が１５０〜２５０ｍｌ/１００ｇ、粒子径が０.０１〜１μｍ、ｐＨ値が４.５〜１０である、変性顔料を提供する。
【０００７】
さらに、上記無機酸化物は、シリカ、チタニア、酸化鉄、アルミナから選ばれる少なくとも１種である。
【０００８】
さらに、上記変性顔料のＤＢＰ吸油量は、２００〜２５０ｍｌ/１００ｇ、好ましくは２１５〜２３５ｍｌ/１００ｇであり、粒子径は０.１〜０.８μｍ、好ましくは０.４５〜０.６５μｍである。
さらに、上記変性顔料のｐＨ値は５〜９、好ましくは５.５〜８である。
【０００９】
さらに、上記顔料は、有機顔料又は無機顔料であり、好ましくは、有機顔料は、アゾ染料、チオインディゴ染料、インダントロン染料、イソインダントロン染料、アントアントロン（Ａｎｔｈａｎｔｈｒｏｎｅ）染料、アントラキノン染料、イソビオラントロン染料、トリフェンジオキサジン染料、キナクリドン染料及びフタロシアニン染料から選ばれるいずれか１種であり、好ましくは、無機顔料は、カーボン・ブラック、チタニア、シリカ、アルミナ、酸化鉄及び硫化物から選ばれるいずれか１種である。
【００１０】
本願の別の態様によれば、上記変性顔料の放射線硬化型インク組成物への応用を提供する。
さらに、上記放射線硬化型インク組成物はグラビア印刷インクとして使用される。
【００１１】
本願のさらなる態様によれば、上記変性顔料である顔料を含む放射線硬化型グラビア印刷インクを提供する。
【００１２】
さらに、上記放射線硬化型グラビア印刷インクは、カチオン重合性化合物とカチオン性光開始剤をさらに含む。
【００１３】
さらに、上記カチオン重合性化合物は、オキセタン系化合物とエポキシ系化合物を含み、好ましくは、カチオン重合性化合物は、オキセタン系化合物とエポキシ系化合物から構成される。
【００１４】
さらに、上記エポキシ系化合物は、脂環式エポキシ化合物、好ましくは、エポキシシクロヘキシル基を有するエポキシ化合物である。
【００１５】
さらに、上記オキセタン系化合物とエポキシ系化合物との質量比が２〜５：１、好ましくは、２〜４：１である。
【００１６】
さらに、上記カチオン性光開始剤は、ヨードニウム塩、スルホニウム塩、アリールフェロセン塩から選ばれる１種又は２種以上の組み合わせである。さらに、上記放射線硬化型グラビア印刷インクは、変性顔料２〜２０重量％、好ましくは５〜１５重量％と、カチオン重合性化合物４０〜９０重量％、好ましくは４５〜８０重量％、より好ましくは６０〜８０重量％と、カチオン性光開始剤１〜２５重量％、好ましくは３〜２０重量％、より好ましくは５〜１５重量％と、フィラー０〜３０重量％、好ましくは０〜２０重量％と、増感剤０〜５重量％、好ましくは０〜２重量％と、を含む。
【００１７】
さらに、上記放射線硬化型グラビア印刷インクはフィラーをさらに含む。
【００１８】
さらに、上記放射線硬化型グラビア印刷インクは増感剤をさらに含み、好ましくは、前記増感剤がアントラセン系増感剤である。
【００１９】
本願のさらなる態様によれば、上記のいずれか１種の放射線硬化型グラビア印刷インクの紙、プラスチック、フィルムへの応用を提供する。
【発明の効果】
【００２０】
本発明の技術案を用いると、顔料表面を無機酸化物ナノ粒子で被覆処理することにより顔料の凝集を効果的に防止することができ、変性顔料は、親油性及び濡れ性が大幅に向上し、またインク分散系の安定性を促進し、さらにこの変性顔料を含有するインクの保存安定性を向上させる。
【発明を実施するための形態】
【００２１】
なお、矛盾しない限り、本願の実施例及び実施例の特徴は互いに組み合わせることができる。以下、実施例を参照しながら本発明を詳細に説明する。
【００２２】
従来技術の欠陥及び技術発展のニーズに対して、本発明の主な目的は、放射線硬化型グラビア印刷インクに用いられる変性顔料を提供することである。この変性顔料の放射線硬化型グラビア印刷インクを用いると、いかなる揮発性有機溶剤の使用も必要とせず、それにより、印刷物の良好な外観性、優れた付着力、無臭を確保しながら、インクの保存安定性を大幅に高め、そしてインクは優れた硬化速度を示す。
【００２３】
本発明の前記放射線硬化型グラビア印刷インクに用いられる変性顔料は、顔料と、顔料表面に被覆されている無機酸化物ナノ粒子と、を含み、ＤＢＰ吸油量が１５０〜２５０ｍｌ/１００ｇ、粒子径が０.０１〜１μｍ、ｐＨ値が４.５〜１０である。
【００２４】
発明者は、驚くべきことに、顔料表面を無機酸化物ナノ粒子で被覆処理することにより顔料凝集を効果的に防止することができることを見出した。変性顔料は、親油性及び濡れ性が大幅に向上し、またインク分散系の安定性を促進することができる。前記酸化物は、シリカ、チタニア、酸化鉄、アルミナから選ばれる少なくとも１種である。前記顔料は、有機顔料と無機顔料であり得る。適切な有機顔料には、アゾ（ビスアゾと縮合アゾを含む）、チオインディゴ、インダントロン、イソインダントロン、アントアントロン、アントラキノン、イソビオラントロン、トリフェンジオキサジン、キナクリドン及びフタロシアニン染料シリーズが含まれる。好ましくは、有機顔料は、フタロシアニン染料（特に銅フタロシアニン顔料）、アゾ顔料、インダントロン、アントアントロン及びキナクリドンである。適切な無機顔料は、カーボン・ブラック、チタニア、シリカ、アルミナ、酸化鉄及び硫化物を含む。
【００２５】
発明者は、実験を行ったところ、変性顔料の吸油量及び粒子径の大きさが印刷パターンの色調や印刷物の外観に直接影響することを見出した。ＧＢ／Ｔ５２１１．１５〜１９８８標準に準じて測定した結果、変性顔料のＤＢＰ吸油量は、１５０〜２５０ｍｌ/１００ｇが好適であり、好ましくは、２００〜２５０ｍｌ/１００ｇ、さらに好ましくは２１５〜２３５ｍｌ/１００ｇである。変性顔料の適切な粒子径の範囲は、０.０１〜１μｍ、好ましくは、０.１〜０.８μｍ、さらに好ましくは０.４５〜０.６５μｍである。
【００２６】
本分野における従来のグラビア印刷インクでは、通常、含む顔料のｐＨ値を制限しない。ただし、本発明の研究者は、使用される顔料がｐＨ≦４である場合に、インクが保存タンク内でゲル化しやすく、保存時間が短縮され、顔料がｐＨ≧１０である場合に、インクの硬化速度が明らかに低下することを発見した。したがって、発明者は、複数回の実験及び繰り返した検証を通じて、適切なｐＨ範囲を決定し、つまり、前記変性顔料のｐＨ値は、４.５〜１０、好ましくは、５〜９、さらに好ましくは５.５〜８である。
【００２７】
顔料自体の性質、表面状態、加工条件、表面処理剤などの因素のいずれも顔料のｐＨ値へ影響を与える。本発明では、変性顔料のｐＨ値は国際ＧＢ／Ｔ１７１７−１９８６に準じて、変性顔料を蒸留水に分散させた溶液のｐＨ値を測定して確定したものである。測定方法は、具体的には、ガラス容器において蒸留水を用いて１０重量％（ｍ/ｍ）の顔料懸濁液を調製し、容器へ栓を付けて、１ｍｉｎ激しく振とうした後、５ｍｉｎ静置すると、栓を取り外し、懸濁液のｐＨを小数点以下１桁まで測定することを含む。
【００２８】
以上から分かるように、本願では、顔料表面を無機酸化物ナノ粒子で被覆処理することにより顔料凝集を効果的に防止することができ、変性顔料のｐＨ値を制御することで、この変性顔料を用いたグラビア印刷インクの安定性をさらに向上させ、また、変性顔料のＤＢＰ吸油量及び粒子径の範囲を制御することにより、この顔料印刷を用いて形成される印刷パターンの色調や印刷物の外観を改善する。
【００２９】
本発明の変性顔料の上記のような優れた特性を鑑みて、本発明の目的は、また、上記変性顔料の放射線硬化型インク組成物への応用を提供することであり、前記インク組成物は特にグラビア印刷インク用として好適である。
【００３０】
これに対応して、本発明は、上記変性顔料（Ａ）を含む放射線硬化型グラビア印刷インクを提供する。グラビア印刷インクの全重量に対して、変性顔料の含有量は２〜２０重量％、好ましくは、５〜１５重量％である。
【００３１】
特に好適には、上記変性顔料（Ａ）に加えて、本発明の放射線硬化型グラビア印刷インクは、カチオン重合性化合物（Ｂ）とカチオン性光開始剤（Ｃ）をさらに含む。
【００３２】
以下、グラビア印刷インクに含まれるほかの成分についてより詳細に説明する。
【００３３】
＜カチオン重合性化合物（Ｂ）＞
放射線硬化分野でよく使用されるカチオン重合性化合物は、オキセタン系化合物、エポキシ系化合物及びビニルエーテル系化合物を含む。
【００３４】
本発明のグラビア印刷インクでは、優れた硬化速度を得る観点から、カチオン重合物性化合物としてオキセタン系化合物が使用されているのが有利である。また、印刷物の外観、基材への付着性などの物理的特性を考慮すると、好ましくは、オキセタン系化合物（Ｂ１）とエポキシ系化合物（Ｂ２）を組み合わせて使用する。
【００３５】
使用され得るオキセタン系化合物（Ｂ１）は、単官能化合物であってもよいし、多官能化合物であってもよい。単官能の場合の例には、３−メチル−３−ヒドロキシメチルオキセタン、３−エチル−３−ヒドロキシメチルオキセタン、３−エチル−３−（ヘキシルオキシメチル）オキセタン、３−エチル−３−（２−エチルヘキシルオキシメチル）オキセタン、３−エチル−３−［（フェノキシ）メチル］オキセタン、３−エチル−３−（クロロメチル）オキセタン、イソブトキシメチル（３−エチル−３−オキセタニルメチル）エーテル、イソボルニルオキシエチル（３−エチル−３−オキセタニルメチル）エーテル、イソボルニル（３−エチル−３−オキセタニルメチル）エーテル、２−エチルヘキシル（３−エチル−３−オキセタニルメチル）エーテル、エチルジエチレングリコール（３−エチル−３−オキセタニルメチル）エーテルなどが含まれるが、これらに制限されない。多官能のものの例には、ビス［１−エチル（３−オキセタニル）］メチルエーテル、３,３−ビス（クロロメチル）オキセタン、３,７−ビス（３−オキセタニル）−５−オキサ−ノナン、１,２−ビス［（３−エチル−３−オキセタニルメトキシ）メチル］エタン、１,３−ビス［（３−エチル−３−オキセタニルメトキシ）メチル］プロパン、エチレングリコールビス（３−エチル−３−オキセタニルメチル）エーテル、トリシクロデカンジイルジメチレン（３−エチル−３−オキセタニルメチル）エーテル、トリメチロールプロパントリス（３−エチル−３−オキセタニルメチル）エーテル、１,４−ビス［（３−エチル−３−オキセタニルメトキシ）メチル］ベンゼン、１,４−ビス（３−エチル−３−オキセタニルメトキシ）ブタン、１,６−ビス（３−エチル−３−オキセタニルメトキシ）ヘキサン、ペンタエリスリトールトリス（３−エチル−３−オキセタニルメチル）エーテル、ペンタエリスリトールテトラ（３−エチル−３−オキセタニルメチル）エーテル、ポリエチレングリコールビス（３−エチル−３−オキセタニルメチル）エーテル、ジペンタエリスリトールヘキサ（３−エチル−３−オキセタニルメチル）エーテル、ジペンタエリスリトールペンタ（３−エチル−３−オキセタニルメチル）エーテル、ジペンタエリスリトールテトラ（３−エチル−３−オキセタニルメチル）エーテルなどが含まれるが、これらに制限されない。さらに、出願番号が201610548580.7、201610550205.6、201710706339.7及び201710622973.2の中国特許出願で開示されたオキセタン系化合物（ここで全内容が参考として引用される）も組成物に使用され得る。
【００３６】
全体としての応用性能から、さらに好ましくは、オキセタン系化合物（Ｂ1）は以下の化合物から選ばれる少なくとも１種である。
【００３７】
2021516719.tif 000002
【００３８】
使用され得るエポキシ系化合物（Ｂ2）は、脂環式エポキシ化合物、水素化エポキシ化合物、芳香族エポキシ化合物、脂肪族エポキシ化合物から選ばれる少なくとも１種であってもよく、好ましくは、脂環式エポキシ化合物である。
【００３９】
本明細書に記載の「脂環式エポキシ化合物」とは、脂環式エポキシ基を有する化合物をいう。硬化速度をさらに向上させる点から、分子中に脂環式エポキシ基を２以上有する多官能脂環式エポキシ化合物、又は分子中に１つの脂環式エポキシ基を有するとともに、ビニル基などの不飽和二重結合基を有する脂環式エポキシ化合物が使用可能である。
【００４０】
本発明のグラビア印刷インクに使用され得る脂環式エポキシ化合物としては、エポキシシクロヘキシル基を有するエポキシ化合物が好ましく、たとえば、３,４−エポキシシクロヘキシルメチル−３’,４’−エポキシシクロヘキシルカルボキシレート、ε−カプロラクトン変性−３,４−エポキシシクロヘキシルメチル−３’,４’−エポキシシクロヘキシルカルボキシレート、ジ（（３,４−エポキシシクロヘキシル）メチル）アジペート、エポキシシクロヘキサン、２−（３,４−エポキシシクロヘキサン）エチルトリメトキシシラン、３,４−エポキシシクロヘキシルメチルメタアクリレート、３,４−エポキシシクロヘキシルメチルアクリレート、１,２−エポキシ−４−ビニルシクロヘキサン、４−ビニル−１−シクロヘキセンジエポキシド、ビシクロノナジエンジエポキシド、３,４−エポキシシクロヘキサンカルボキシレート、３,４−エポキシシクロヘキシルメチル−３’,４’−エポキシシクロヘキシルギ酸エステルとカプロラクトンの重合生成物、４−メチル−１,２−エポキシシクロヘキサン、２,２−ビス（３,３’−エポキシシクロヘキシル）プロパン、２−（３,４−エポキシシクロヘキサン）エチルトリメトキシシランなどが挙げられる。
【００４１】
上記水素化エポキシ化合物として、飽和脂肪族環状炭化水素骨格上に直接又は間接的に結合されたグリシジルエーテル基を有する化合物が好ましく、多官能グリシジルエーテル化合物が好適である。このような水素化エポキシ化合物は、好ましくは芳香族エポキシ化合物の完全又は部分水素化物、より好ましくは芳香族グリシジルエーテル化合物の水素化物、さらに好ましくは芳香族多官能グリシジルエーテル化合物の水素化物である。具体的には、水添ビスフェノールＡ型エポキシ化合物、水添ビスフェノールＳ型エポキシ化合物、水添ビスフェノールＦ型エポキシ化合物などから選ばれることができる。より好ましくは、水添ビスフェノールＡ型エポキシ化合物、水添ビスフェノールＦ型エポキシ化合物である。
【００４２】
上記芳香族エポキシ化合物は、芳香環とエポキシ基を分子中に有する化合物である。芳香族エポキシ化合物としては、ビスフェノール骨格、フルオレン骨格、ビフェニル骨格、ナフタレン環、アントラセン環などの芳香環共役系を有するエポキシ化合物などであってもよい。より高い屈折率を実現するために、ビスフェノール骨格及び／又はフルオレン骨格を有する化合物が好ましく、フルオレン骨格を有する化合物がより好ましく、それにより、屈折率がさらに顕著に向上し、さらに離型性がさらに向上する。また、芳香族エポキシ化合物中のエポキシ基がグリシジル基の化合物が好ましく、このエポキシ基がグリシジルエーテル基の化合物（即ち、芳香族グリシジルエーテル化合物）がより好ましい。また、より高い屈折率を実現できることから、芳香族エポキシ化合物の臭化物を使用することも好適であり、ただし、アッベ数がわずかに向上するので、好ましくは、用途に応じて使用する。
【００４３】
上記芳香族エポキシ化合物の好ましい例には、ビスフェノールＡ型エポキシ化合物、ビスフェノールＦ型エポキシ化合物、フルオレン系エポキシ化合物、臭素置換基を有する芳香族エポキシ化合物などが含まれる。その中でも、ビスフェノールＡ型エポキシ化合物及びフルオレン系エポキシ化合物がより好ましい。
【００４４】
上記芳香族グリシジルエーテル化合物は、Ｅｐｉ−ｂｉｓ型グリシジルエーテル型エポキシ樹脂、高分子量Ｅｐｉ−ｂｉｓ型グリシジルエーテル型エポキシ樹脂、ノボラック、アラルキル型グリシジルエーテル型エポキシ樹脂などであることができる。
【００４５】
Ｅｐｉ−ｂｉｓ型グリシジルエーテル型エポキシ樹脂は、ビスフェノールＡ、ビスフェノールＦ、ビスフェノールＳ、フルオレンビスフェノールなどのビスフェノール類とエピハロヒドリンとの縮合反応により得られる樹脂であることができる。
【００４６】
高分子量Ｅｐｉ−ｂｉｓ型グリシジルエーテル型エポキシ樹脂は、上記Ｅｐｉ−ｂｉｓ型グリシジルエーテル型エポキシ樹脂がさらに上記ビスフェノールＡ、ビスフェノールＦ、ビスフェノールＳ、フルオレンビスフェノールなどのビスフェノール類と付加反応してなる樹脂であることができる。
【００４７】
上記芳香族グリシジルエーテル化合物の好ましい例は、日本エポキシ樹脂社製の８２８ＥＬ、１００３、１００７などのビスフェノールＡ型化合物、ＯＳＡＫＡＧＡＳ ＣＨＥＭＩＣＡＬＳ社製のＯＮＣＯＡＴＥＸ−１０２０、ＯＮＣＯＡＴＥＸ−１０１０、ＯＧＳＯＬＥＧ−２１０、ＯＧＳＯＬＰＧなどのフルオレン系化合物などを含むが、これらに制限されない。その中でも、ＯＧＳＯＬＥＧ−２１０が特に好ましい。
【００４８】
上記脂肪族エポキシ化合物は、脂肪族エポキシ基を有する化合物、たとえば、脂肪族グリシジルエーテル型エポキシ樹脂である。脂肪族グリシジルエーテル型エポキシ樹脂の好ましい例は、ポリヒドロキシ化合物とエピハロヒドリンとの縮合反応により得られる樹脂などを含むが、これらに制限されない。前記ポリヒドロキシ化合物は、エチレングリコール、ジエチレングリコール、トリエチレングリコール、テトラエチレングリコール、ポリエチレングリコール、プロピレングリコール、ジプロピレングリコール、トリプロピレングリコール、テトラプロピレングリコール、ポリプロピレングリコール、グリセリン、ジグリセリン、テトラグリセリン、ポリグリセリン、トリメチロールプロパン及びその多量体、ペンタエリスリトール及びその多量体、単／多糖類（たとえば、グルコース、果糖、乳糖、マルトースなど）などから選ばれることができる。その中でも、中心骨格においてプロピレングリコール骨格、アルキレン骨格、アルキレンオキシド骨格を具有する脂肪族グリシジルエーテル型エポキシ樹脂はより好適である。
【００４９】
上記ビニルエーテル系化合物の例は、フェニルビニルエーテルなどのアリールビニルエーテル；ｎ−ブチルビニルエーテル、ｎ−オクチルビニルエーテルなどのアルキルビニルエーテル；シクロヘキシルビニルエーテルなどのシクロアルキルビニルエーテル；２−ヒドロキシエチルビニルエーテル、ジエチレングリコールモノビニルエーテル、２−ヒドロキシブチルビニルエーテルなどのヒドロキシ含有ビニルエーテル；ハイドロキノンジビニルエーテル、１,４−ブタンジオールジビニルエーテル、シクロヘキサンジビニルエーテル、シクロヘキサンジメタノールジビニルエーテル、エチレングリコールジビニルエーテル、ジエチレングリコールジビニルエーテル、トリエチレングリコールジビニルエーテルなどの多官能ビニルエーテルなどを含むが、これらに制限されない。
【００５０】
上記に加えて、異なる種類のカチオン重合性基を分子内に有する化合物もカチオン重合性化合物として使用可能である。たとえば、エポキシ基（たとえば、脂環式エポキシ基）とビニルエーテル基の両方を分子内に有するものの例としては、特開２００９−２４２２４２号公報に記載の化合物；オキセタニル基とビニルエーテル基の両方を分子内に有するものの例としては、特開２００８−２６６３０８号公報に記載の化合物が使用可能である。
【００５１】
グラビア印刷インク中の成分（Ｂ）のカチオン重合性化合物の含有量は、基材の種類及び性能に応じて適宜調整することができ、４０〜９０質量％が好適であり、好ましくは、４５〜８０％、さらに好ましくは、６０〜８０重量％である。オキセタン系化合物（Ｂ1）とエポキシ系化合物（Ｂ2）との質量比が、好ましくは、２〜５：１、より好ましくは、２〜４：１である。
【００５２】
＜カチオン性光開始剤（Ｃ）＞
成分（Ｃ）のカチオン性光開始剤は、ヨードニウム塩、スルホニウム塩、アリールフェロセン塩から選ばれる１種又は２種以上の組み合わせであり得る。
【００５３】
成本や、組み合わせて使用することによる効果たとえば光開始効率、硬化速度などの複数の要素を考慮すると、成分（Ｃ）は、好ましくは、ヨードニウム塩及び／又はスルホニウム塩類の光開始剤、たとえば、
2021516719.tif 000003
から選ばれる少なくとも１種であるか、又は下式（Ｉ）、（II）、（III）及び／又は（Ｖ）に示される構造を有する化合物から選ばれる。
【００５４】
2021516719.tif 000004
【００５５】
式中、Ｒ1及びＲ2は、それぞれ独立して、水素、Ｃ1−Ｃ20の直鎖又は分岐アルキル基、Ｃ4−Ｃ20のシクロアルキルアルキル基又はアルキルシクロアルキルを示し、これら基のうちの非環状−ＣＨ2−は非強制的に（ｏｐｔｉｏｎａｌｌｙ）−Ｏ−、−Ｓ−又は１,４−フェニレン基により置換されてもよい。
【００５６】
Ｒ3及びＲ4は、それぞれ独立して、水素、Ｃ1−Ｃ20の直鎖又は分岐アルキル基、Ｃ4−Ｃ20のシクロアルキルアルキル基又はアルキルシクロアルキル基、Ｃ6−Ｃ20の置換又は未置換のアリール基を示し、これら基のうちの非環状−ＣＨ2−は非強制的に−Ｏ−、−Ｓ−又は１,４−フェニレン基により置換されてもよい。
【００５７】
Ｒ5は、Ｃ6−Ｃ20の置換又は未置換アリール基、Ｃ6−Ｃ20の置換又は未置換アルキルアリール基、Ｃ1−Ｃ20の直鎖又は分岐アルキル基、Ｃ4−Ｃ20のシクロアルキルアルキル基又はアルキルシクロアルキル基、置換又は未置換のフェニルチオフェニル基を示し、これら基のうちの非環状−ＣＨ2−は非強制的にカルボニル基、−Ｏ−、−Ｓ−又は１,４−フェニレン基により置換されてもよい。
【００５８】
Ｒ6及びＲ7は、それぞれ独立して、アルキル基、ヒドロキシ基、アルコキシ基、アルキルカルボニル基、アリールカルボニル基、アルコキシカルボニル基、アリールオキシカルボニル基、アリールチオカルボニル基、アシルオキシ基、アリールチオ基、アリール基、複素環式炭化水素基、アリールオキシ基、アルキルスルフィニル基、アリールスルフィニル基、アルキルスルホニル基、アリールスルホニル基、ヒドロキシ（ポリ）アルキレンオキシ基、置換可能なアミノ基、シアノ基、ニトロ基、又はハロゲン原子を示す。
【００５９】
ｍ1、ｍ2はそれぞれＲ6とＲ7の個数を示し、０、１、２、３又は４から選ばれる。
【００６０】
Ｘ-は、それぞれ独立して、Ｍ-、ＣｌＯ4-、ＣＮ-、ＨＳＯ4-、ＮＯ3-、ＣＦ3ＣＯＯ-、(ＢＭ4)-、(ＳｂＭ6)-、(ＡｓＭ6)−、(ＰＭ６)−、Ａｌ［ＯＣ(ＣＦ3)3］4-、スルホン酸根イオン、Ｂ(Ｃ6Ｍ5)4-又は［(Ｒｆ)bＰＦ6-b］-を示し、ただし、Ｍはハロゲン（たとえばＦ、Ｃｌ、Ｂｒ、Ｉ）を示し、Ｒｆは、それぞれ独立して、８０％以上の水素原子がフッ素原子により置換されたアルキル基を示し、ｂは１〜５の整数を示す。
【００６１】
ＭｔＸｎ-はＢＦ4-、ＣｌＯ4-、ＦＳＯ3-、ＰＦ6-、ＡＳＦ6-、ＳｂＦ6-、ＣＦ3ＳＯ3-、(Ｃ6Ｈ5)4Ｂ-などの非求核性アニオンである。
【００６２】
好ましい構造として、式（Ｉ）と（II）に示される構造の化合物において、
Ｒ1及びＲ2は、それぞれ独立して、水素、Ｃ1−Ｃ12の直鎖又は分岐アルキル基、Ｃ4−Ｃ10のシクロアルキルアルキル基又はアルキルシクロアルキル基を示し、これら基のうちの非環状−ＣＨ2−は非強制的に−Ｏ−により置換されてもよく、
Ｒ3及びＲ4は、それぞれ独立して、水素、Ｃ1−Ｃ10の直鎖又は分岐アルキル基、Ｃ4−Ｃ10のシクロアルキルアルキル基又はアルキルシクロアルキル基、Ｃ6−Ｃ12の置換又は未置換アリール基を示し、これら基のうちの非環状−ＣＨ2−は非強制的に−Ｏ−、−Ｓ−又は１,４−フェニレン基により置換されてもよく、
Ｒ5はＣ6−Ｃ10の置換又は未置換アリール基、Ｃ6−Ｃ10の置換又は未置換アルキルアリール基、置換又は未置換のフェニルチオフェニル基を示し、これら基のうちの非環状−ＣＨ２−は非強制的にカルボニル基、−Ｏ−、−Ｓ−又は１,４−フェニレン基により置換されてもよく、
Ｒ6及びＲ7は、Ｃ1−Ｃ10の直鎖又は分岐アルキル基、Ｃ1−Ｃ10の直鎖又は分岐アルコキシ基、Ｃ1−Ｃ10のアルキルカルボニル基及びハロゲンを示す。
【００６３】
さらに好ましくは、上記ヨードニウム塩及びスルホニウム塩類光開始剤のカチオン部分として、下記構造が挙げられる。
【００６４】
2021516719.tif 000005
【００６５】
2021516719.tif 000006
【００６６】
さらに好ましくは、上記ヨードニウム塩及びスルホニウム塩類光開始剤のアニオン部分として、Ｃｌ-、Ｂｒ-、ＰＦ6-、ＳｂＦ6-、ＡｓＦ6-、ＢＦ4-、Ｃ4Ｆ9ＳＯ3-、Ｂ(Ｃ6Ｈ5)4-、Ｃ8Ｆ17ＳＯ3-、ＣＦ3ＳＯ3-、Ａｌ［ＯＣ(ＣＦ3)3］4-、(ＣＦ3ＣＦ2)2ＰＦ4-、(ＣＦ3ＣＦ2)3ＰＦ3-、［(ＣＦ3)2ＣＦ2］2ＰＦ4-、［(ＣＦ3)2ＣＦ2］3ＰＦ3-、［(ＣＦ3)2ＣＦＣＦ2］2ＰＦ4-、(ＣＦ3)2ＣＦＣＦ2］3ＰＦ3-が挙げられる。
【００６７】
同一構造を有する市販カチオン性光開始剤、たとえば、常州強力電子新材料股▲ふん▼有限公司製のＰＡＧ２０００１、ＰＡＧ２０００２、ＰＡＧ３０２０１、ＰＡＧ３０１０１など、ドイツのＢＡＳＦ社製のＩｒｇａｃｕｒｅ２５０など（これらに制限されない）も本発明の成分（Ｃ）に使用することができる。
【００６８】
本発明のグラビア印刷インク中のカチオン性光開始剤（Ｃ）の含有量は、１〜２５質量％、好ましくは、３〜２０質量％、より好ましくは、５〜１５質量％である。
【００６９】
＜フィラー（Ｄ）＞
非強制的には、本発明の放射線硬化型グラビア印刷インクはフィラー（Ｄ）をさらに含有する。成分（Ｄ）のフィラーの種類については特に限定がなく、グラビア印刷インクによく使用されている種類のものが使用できる。代表的には、フィラーは、ナノ炭酸カルシウム、水酸化アルミニウム、硫酸バリウム、シリカ、タルカム・パウダー及びカオリンから選ばれる少なくとも１種である。
【００７０】
グラビア印刷インク中の成分（Ｄ）の含有量は０〜３０質量％、好ましくは、０〜２０質量％である。
【００７１】
＜その他の任意成分＞
上記成分（Ａ）〜（Ｄ）に加えて、製品の使用環境のニーズに応じて、本発明のグラビア印刷インクは、本分野でよく使用されている有機及び／又は無機助剤を任意に添加してもよく、これら助剤には、レベリング剤、分散剤、硬化剤、界面活性剤、消泡剤、保存性向上剤などが含まれるが、これらに制限されず、当業者であれば、容易に決定できる。助剤の全含有量は０〜５質量％、好ましくは、０〜３質量％である。
【００７２】
さらに、グラビア印刷インクの感光度を高めるために、増感剤を系に添加してもよい。特に放射線源がＬＥＤである場合、グラビア印刷インクに増感剤を添加する傾向がある。増感剤の種類としては、ピラゾリン系化合物、アクリジン系化合物、アントラセン系化合物、ナフタレン系化合物、クマリン系化合物、第三級アミン系化合物などとしてもよい。アントラセン系増感剤化合物としては、特に下記式（III）及び／又は（IV）で示される構造の化合物が好ましい。
【００７３】
2021516719.tif 000007
【００７４】
一般式（III）中、Ｒ8はＣ1−Ｃ12アルキル基、Ｃ1−Ｃ12アリール基、Ｃ1−Ｃ8アルコキシ基又はアリールオキシ基、Ｃ3−Ｃ12シクロアルキル基、Ｃ4−Ｃ12のアルキルシクロアルキル基又はシクロアルキルアルキル基を示し、これら基のうちの１つ又は複数の水素はハロゲン、ヒドロキシ基により置換されてもよく、Ｘ1及びＹ1は互いに独立して水素、アルキル基、アルコキシ基、ハロゲン原子、ニトロ基、スルホン酸基、ヒドロキシ基、アミン基を示す。
【００７５】
一般式（IV）中、Ｒ9はＣ1−Ｃ12アルキル基、Ｃ1−Ｃ12アリール基、Ｃ1−Ｃ8のアルコキシ基又はアリールオキシ、Ｃ3−Ｃ12シクロアルキル基、Ｃ4−Ｃ12アルキルシクロアルキル基又はシクロアルキルアルキル基を示し、これら基のうちの１つ又は複数の水素はハロゲン、ヒドロキシ基により置換されてもよく、ｎ1及びｎ2は互いに独立して０〜４の整数を示し、Ｘ2及びＹ2は同じであるか、又は異なり、互いに独立して水素、アルキル基、アルコキシ基、ハロゲン原子、ニトロ基、スルホン酸基、ヒドロキシ基、アミン基を示し、ｎ1及びｎ2が２以上を示す場合、Ｘ2及びＹ2は互いに同じであるか、又は異なる。
【００７６】
一例として、アントラセン系化合物は、以下に示す化合物のうちの１種又は複数種の組み合わせであることができる。
【００７７】
2021516719.tif 000008
【００７８】
グラビア印刷インク中の増感剤の含有量は、０〜５質量％、好ましくは、０〜２質量％である。
【００７９】
本発明のグラビア印刷インクは、紫外線、可視光、赤外線、電子ビーム、レーザなどのエネルギーを放射されると、重合反応を行うことで、速乾性を実現することができる。エネルギーを付与する光源として、主波長が２５０〜４５０ｎｍの領域であるものが好ましく、その例として、超高圧水銀ランプ、高圧水銀ランプ、中圧水銀ランプ、水銀キセノン・ランプ、メタル・ハライド・ランプ、ハイ・パワー・メタル・ハライド・ランプ、キセノン・ランプ、パルス発光キセノン・ランプ、重水素ランプ、ＬＥＤ灯、蛍光灯、Ｎｄ−ＹＡＧ ３倍波レーザ、Ｈｅ−Ｃｄレーザ、窒素レーザ、Ｘｅ−Ｃｌエキシマ・レーザ、Ｘｅ−Ｆエキシマ・レーザ、半導体励起固体レーザなどの各種の光源が含まれる。
【００８０】
各配合成分を均一に混合すると、本発明の放射線硬化型グラビア印刷インクが得られ、具体的な調製過程については、放射線硬化型組成物分野における慣用の方法を参照することができる。代表的には、調製過程は、顔料を変性処理し、次に、恒温恒湿・放射線源なしの条件下で、配合、予備分散、粉砕、ろ過（所定のサイズのろ過網でろ過して、所望の粒子径を有する産物を得る）を行うことを含む。
【００８１】
本発明の放射線硬化型グラビア印刷インクは、保存安定性に優れており、高速印刷が可能であり、生産効率が高く、複数種の基材、特に紙、プラスチック、フィルムなどの被印刷物の表面に適用でき、形成した印刷物は、外観が良好であり、付着力が強く、無臭であり、強い市場競争力を有する。
【００８２】
以下、特定の実施例にて本発明をさらに詳細に説明するが、本発明の特許範囲を制限するものとして理解すべきではない。
【００８３】
１、変性顔料の調製
（１）無機変性顔料
カーボン・ブラックａ−１（三菱化学株式会社製、ＭＡ１００）を６０〜７０℃で３ｈ乾燥させた後、乳鉢において平均粒子径が０.３μｍ程度になるまで研いた。その後、カーボンブラック１００ｇを秤量して１Ｌフラスコに加え、脱イオン水８００ｍｌを加えて、撹拌して超音波分散させ、均一な懸濁液とした。
【００８４】
懸濁液を恒温水浴鍋にて６５℃程度に加熱して保温し、ｐＨ値を９に調整した。
【００８５】
Ｎａ2ＳｉＯ3・９Ｈ2Ｏ  １１.８ｇを秤量して水１１０ｍｌに溶解し、溶液とし、フラスコにゆっくりと滴下し、等速で撹拌しながら１０％の塩酸を滴下してｐＨ値を４〜９の範囲に調整した。滴下終了後に、一定温度で３０ｍｉｎ撹拌した。
【００８６】
反応終了後に、懸濁液をろ過して、脱イオン水で洗浄し、１０５℃で２０ｍｉｎ乾燥させ、ＴＥＭ検出により、シリカで被覆されている黒色変性顔料Ａ−１を得たことを確認した。
【００８７】
測定した結果、変性顔料Ａ−１は、ＤＢＰ吸油量の値が２２０ｍｌ/１００ｇ、平均粒子径が０.４６μｍ(ＴＥＭ測定)、ｐＨ値が８であった。
【００８８】
カーボンブラックａ−１を別の種類の無機顔料に変更し、Ａ−１の調製方法を参照して、同様な酸化物被覆による変性処理を行い、対応する変性顔料を得た。下表に示す。
【００８９】
【表１】
2021516719.tif 000009
【００９０】
（２）有機変性顔料
２０質量％の塩化カルシウム溶液１５０ｇと、無水エタノール４０ｇと、１０質量％の塩酸溶液２０ｇとを混合した後に、３５０ｒ/ｍｉｎで３０ｍｉｎ撹拌し、次に、ナノシリカ３０ｇを加えて３０ｍｉｎ超音波分散させ、分散液を得て、沈殿の発生がなくなるまで二酸化炭素ガスを分散液に導入し、８〜１０ｈ静置後に、ろ過してろ過ケーキを得て、ろ過ケーキを３〜５回脱イオン水で洗浄して、オーブンに入れ、１０５〜１１０℃で一定(不変)の重量まで乾燥させ、インク吸収マトリックスを得た。
【００９１】
インク吸収マトリックス１０ｇとＣ．Ｉ．ピグメント・ブルー６１（ａ−３）２０ｇとを、５質量％の炭酸ナトリウム溶液４００ｇに加え、４５℃の恒温水浴下、３５０ｒ/ｍｉｎで２４ｈ撹拌し、担持液を得た。
【００９２】
チタン酸テトラブチル１００ｇと、シラン・カップリング剤ＫＨ−５６０ １〜２ｇと、脱イオン水２００ｍｌとを担持液に加え、均一に混合した後に、９０℃の恒温水浴にて３５０ｒ/ｍｉｎで５ｈ撹拌し、チタニアで被覆されている有機顔料混合液を得た。
【００９３】
被覆型有機顔料混合液を水熱反応釜に投入して、１１０℃で保温して５ｈ反応させ、室温に冷却した後、ろ過してろ過ケーキを得て、ろ過ケーキを２回脱イオン水で洗浄した後、オーブンに入れ、１０５℃で一定の重量まで乾燥させ、乾燥産物を研磨機に投入して研いて、有機変性顔料Ａ−３を得た。ＴＥＭ検出により、この有機変性顔料Ａ−３がコアシェル被覆構造であることを確認した。
【００９４】
測定した結果、変性顔料Ａ−３は、ＤＢＰ吸油量値が２２５ｍｌ/１００ｇ、平均粒子径が０.５６μｍ、ｐＨ値が５.５であった。
【００９５】
ａ−３を別の種類の有機顔料に変更して、Ａ−３の調製方法を参照して、同様な酸化物被覆による変性処理を行い、対応する変性顔料を得た。下表に示す。
【００９６】
【表２】
2021516719.tif 000010
【００９７】
２、放射線硬化型グラビア印刷インクの調製
表３に示される処方に従って、黄色光灯の条件下、高速撹拌機を用いて原料を等速で１時間撹拌した後、サンド・グラインダーを用いて研いて、次に、１μｍ粒子径のろ過網でろ過し、放射線硬化型グラビア印刷インクを得た。
特に断らない限り、各実施例の前記量は質量部である。
【００９８】
【表３】
2021516719.tif 000011
【００９９】
表３には、各成分の具体的な定義は以下のとおりである。
変性顔料：「１、変性顔料の調製」に示される定義と同様である。
【０１００】
2021516719.tif 000012
【０１０１】
Ｂ２−１：３,４−エポキシシクロヘキシルメチル−３’,４’−エポキシシクロヘキシルカルボキシレート、江蘇泰特爾新材料科技有限公司（Jiangsu Tetra New Material Technology Co.,Ltd.）製；
Ｂ２−２：ジ（（３,４−エポキシシクロヘキシル）メチル）アジペート、江蘇泰特爾新材料科技有限公司製；
Ｂ２−３：４−ビニル−１−シクロヘキセンジエポキシド；
【０１０２】
Ｃ−１：ビス（４−ジフェニルスルホニウム）フェニル）スルフィドビス（ヘキサフルオロリン酸塩）とジフェニル［４−（フェニルチオ）フェニル］スルホニウムヘキサフルオロリン酸塩との混合塩、常州強力電子新材料股分有限公司製（Changzhou Tronly New Electronic Materials Co.,Ltd.）；
【０１０３】
2021516719.tif 000013
【０１０４】
Ｄ−１：シリカＡ−２００、ドイツのエボニック・デグサ・スペシャルティ・ケミカル社製；
Ｄ−２：二酸化チタン・パウダーＲ７０６、米国デュポン社製；
Ｄ−３：炭酸カルシウムＳＷ−０１、日本宝理株式会社製；
【０１０５】
2021516719.tif 000014
【０１０６】
Ｅ２：ＢＹＫ  ３３３、ドイツのエボニック・デグサ・スペシャルティ・ケミカル社製；
Ｅ３：安定化剤ヒンダードニトロキシル
2021516719.tif 000015
【０１０７】
３、グラビア印刷インク性能の試験及び評価
波長３９５ｎｍのＬＥＤランプを放射線源として増設した松徳社製の溶剤フリー・グラビア印刷機（モデル：Ａ３８０）を使用し、印刷した。
【０１０８】
実施例及び比較例のサンプルについて、ＱＢＴ １０４６−２０１２グラビア・プラスチック・フィルム表面印刷インクの業界標準を参照して、性能の試験及び評価を行った。
【０１０９】
（１）保存安定性試験
ＧＢ−Ｔ ６７５３．３−１９８６インク保存安定性試験方法を参照して、試験対象インクの保存安定性を測定した。具体的な方法としては、インクを５０℃のオーブンに入れ、７日後にインクの粘度を測定した。評価等級は次のとおりである。
○：粘度上昇率が５％以下
◎：粘度上昇率が５％より大きく且つ１０％未満
●：粘度上昇率が１０％より大きい。
【０１１０】
（２）硬化乾燥速度試験
Ａ３８０グラビア印刷機によって試験対象インクをＰＥＴフィルムに約１０μｍの厚さで転写した。波長３９５ｎｍ、強度１５ｗ/ｃｍ2のＬＥＤ光源で照射した。塗膜乾燥時間試験標準ＧＢ／Ｔ １７２８−１９７９に記載の指タッチ法で表面の硬化を評価し、つまり、指でコーティングに軽く触れて、表面が滑らかで、べたつかず、押されると指紋が付いていない場合、表面が乾燥したと判定する。
【０１１１】
乾燥速度は、表面乾燥効果を達成するための最大線速度（単位ｍ/ｍｉｎ）で表される。
評価結果を表４にまとめた。
【０１１２】
４、印刷物の性能試験及び評価
グラビア印刷インクが完全に硬化乾燥できる最低線速度の条件（実施例：１８０ｍ/ｍｉｎ、比較例：１２０ｍ/ｍｉｎ）で、グラビア印刷インクを約１０μｍの厚さでＰＥＴフィルム基材に印刷して、２４時間放置後、付着堅牢度、印刷物の外観や残留臭など、印刷物、つまり硬化したコーティングの物理的特性を試験して評価した。
【０１１３】
（１）付着堅牢度試験
ＧＢ／Ｔ １３２１７．７−９１グラビア印刷インク検定基準に準じて試験を行い、具体的な方法としては、２５±１℃、湿度６５％±５％の条件下で、ＧＢ ７７０７標準に準拠したテープをインクの印刷した面に貼り付けて、テープ・ローラーにて３回往復ロール・プレスした。５ｍｉｎ放置した後に、試験片をディスクＡにクランプし、試験片から露出したテープをディスクＢに固定してから、装置を起動させ、ディスクＡを０.６〜１.０ｍ/ｓの速度で回転してテープを剥離し、幅２０ｍｍの半透明のミリ方眼紙でテープ剥離後の部分をカバーした。インク層が占めるグリッド数と、剥がされてしまったインク層が占めるグリッド数を数えて、下記式により計算した。
Ａ（％）＝［Ａ１/(Ａ１＋Ａ２)］×１００％
【０１１４】
（式中、Ａはインクの付着堅牢度を表し、Ａ１はインク層のグリッド数を表し、Ａ２は剥がされてしまったインク層のグリッド数を表す。）
Ａ≧９０は、性能指標を満たすとされている。
【０１１５】
（２）印刷物の外観試験
ＧＢ／Ｔ ７７０７−２００８装飾用グラビア印刷物標準に準拠して試験を行い、具体的な方法としては、印刷物をＣＹ／Ｔ ３により規定される観察光源の下に置き、目視により確認した。印刷物については、整っていて清潔であり、明らかなインク汚れ、テーリング、印刷欠け、ドクター・スジがなく、エッジが滑らかであり、インク色が均一であり、明らかな水紋状、明らかな変形や印刷欠けがないものを合格とし、それ以外のいずれの場合も、不合格とした。
【０１１６】
（３）残留臭の試験
硬化させたばかりの製品を密封袋に入れ、室温で２４時間密封袋に放置した後、袋の開口を開けて人間の臭覚で判断した。評価等級は次のとおりである。
○：明らかな臭いなし
×：刺激臭あり。
評価結果を表４にまとめた。
【０１１７】
【表４】
2021516719.tif 000016
【０１１８】
表４の評価結果から、変性顔料を用いたグラビア印刷インクは、保存安定性が大幅に向上しており、インクの硬化速度を上げることに有利であることが分かった。コーティングの付着性がよく、印刷パターンがきれいで、エッジが滑らかで、インク色が均一で、製品には明らかな臭いがなかった。
【０１１９】
また、実施例２と実施例３の成分のうち開始剤をそれぞれ
2021516719.tif 000017
に変更した場合、同じ調製及び試験の条件では、同じ技術的効果が得られた。
【０１２０】
５、性能のさらなる試験及び評価
本発明の前記変性顔料を含む放射線硬化型グラビア印刷インクを、それぞれ紙及びプラスチック・フィルム基材に適用し、その応用性能をさらに検証した。
【０１２１】
（１）紙基材
ＧＢ／Ｔ ２６４６１−２０１１グラビア紙印刷インク評価基準における基材及び試験方法への要件を参照して、紙基材に応用された場合の本発明の放射線硬化型グラビア印刷インクの性能を評価した。
【０１２２】
表５の処方に従ってグラビア印刷インク組成物を調製した。松徳社製の溶剤フリー・グラビア印刷機（モデル：Ａ３８０）によってインクをＧＢ／Ｔ １０３３５．１に準拠したオフセット用紙に印刷し、波長３９５ｎｍ、光源の強度１５ｗ/ｃｍ2のＬＥＤランプを放射源として使用し、厚さが約１０μｍの印刷パターンを得た。
【０１２３】
上記の評価方法を参照して、インク組成物の保存安定性、硬化乾燥速度、コーティングの付着堅牢度、印刷物の外観及び臭気を評価した。
試験結果を表５にまとめた。
【０１２４】
【表５】
2021516719.tif 000018
【０１２５】
また、上記表５の処方における開始剤を
2021516719.tif 000019
に変更した場合、同じ調製及び試験の条件では、同じ技術的効果が得られた。
【０１２６】
（２）プラスチック・フィルム基材
ＱＢ／Ｔ １０４６−２０１２グラビア・プラスチック・フィルム表面印刷インクの評価基準における基材及び試験方法への要件を参照して、各種のプラスチック・フィルム基材に応用された場合の本発明の放射線硬化型グラビア印刷インクの性能を別々に評価した。
【０１２７】
表６の処方に従ってグラビア印刷インク組成物を調製した。松徳社製の溶剤フリー・グラビア印刷機（モデル：Ａ３８０）によってインクをＰＥＴ、ＰＶＣ、ＰＰ及びＰＥの基材に印刷し、波長３９５ｎｍ、光源の強度１５ｗ/ｃｍ2のＬＥＤライトを放射源として使用し、厚さが約１０μｍの印刷パターンを得た。
【０１２８】
上記の評価方法を参照して、インク組成物の保存安定性、硬化乾燥速度、各種プラスチック・フィルム基材へのコーティングの付着堅牢度、印刷物の外観及び臭気を評価した。
試験結果を表６にまとめた。
【０１２９】
【表６】
2021516719.tif 000020
【０１３０】
上記表６の処方における開始剤を
2021516719.tif 000021
のうちの１種に変更した場合、同じ調製及び試験の条件下では、同じ技術的効果が得られた。
【０１３１】
したがって、表５及び表６の試験結果から、本発明の変性顔料を含有する放射線硬化型グラビア印刷インクは、さまざまな基材の表面に適用することができ、いずれの場合にも、優れた使用性を有する。
【０１３２】
表７における各実施例の放射線硬化型グラビア印刷インクについて、実施例１の調製及び試験のプロセスを繰り返し、試験結果を表８に示した。表７の実施例における各成分の量は、質量百分率である。
【０１３３】
【表７】
2021516719.tif 000022
【０１３４】
【表８】
2021516719.tif 000023
【０１３５】
以上は、本発明の好ましい実施例にすぎず、本発明を限定することを意図するものではなく、当業者であれば、本発明に対してさまざまな変更及び変化を加えることができる。本発明の趣旨及び原則を逸脱することなく行われるあらゆる修正、同等の置換、改良などは、本発明の特許範囲に含まれるべきである。
【国際調査報告】
2021516719.tif 000024
2021516719.tif 000025
2021516719.tif 000026
2021516719.tif 000027